(57)【要約】【解決手段】本発明は、直径５０〜７０ｍｍを有する球技用ボールの表面に文字，図柄等のマークを印刷するのに使用されるインクであって、水酸基含有ポリエステル，着色剤及び溶剤を含有することを特徴とする球技用ボール用インク及びこれを用いた球技用ボールを提供する。【効果】本発明の球技用ボール用インクによれば、本発明のインクを用いてボール表面にマークを印刷した球技用ボールを構成すると、インク部分における耐久保持性に優れ、マークの視認性が高いものである。【選択図】なし【特許請求の範囲】
【請求項１】
直径５０〜７０ｍｍを有する球技用ボールの表面に文字，図柄等のマークを印刷するのに使用されるインクであって、水酸基含有ポリエステル，着色剤及び溶剤を含有することを特徴とする球技用ボール用インク。
【請求項２】
イソシアネート化合物を添加する請求項１記載の球技用ボール用インク。
【請求項３】
上記水酸基含有ポリエステルの含有量が１０〜５０質量％であると共に、上記着色剤の含有量が１〜３０質量％，上記イソシアネートの含有量が１〜３０質量％及び上記溶剤の含有量が２０〜７０質量％である請求項２記載の球技用ボール用インク。
【請求項４】
上記水酸基含有ポリエステルの水酸基価が５０〜４００である請求項１〜３のいずれか１項記載の球技用ボール用インク。
【請求項５】
中空コア部と、該中空コア部を被覆する１層又は複数層のカバーとを有する直径５０〜７０ｍｍを有する球技用ボールであって、請求項１〜４のいずれか１項のインクを使用して上記球技用ボールの表面にマークを印刷したことを特徴とする球技用ボール。
【発明の詳細な説明】
【技術分野】
【０００１】
本発明は、球技用ボール用インク及び該インクを表面に施された球技用ボールに関するものであり、視認性が良好であり、ボール表面における繰り返し打撃衝撃や引っ掻きに対する耐久保持性に優れたインク及びこれを用いたパークゴルフ用，グラウンドゴルフ用として好適な球技用ボールに関する。
【背景技術】
【０００２】
一般に、インクは、各種色材（着色剤），ビヒクルと呼ばれる液状樹脂及び必要に応じて溶剤や各種添加剤を含有してなり、多種多様な被印刷物の種類や性質に応じてインクの種類が選定される。
【０００３】
被印刷物がゴルフボール表面の場合、文字や数字、商品名やロゴマーク等の図柄を直接印刷法又は間接印刷法により印刷するために使用されるインクとして、種々の提案がある。例えば、特開２０００−３０３０１２号公報には、ゴルフボール表面の印刷するためのインクとして、アクリル樹脂及び各種着色剤を含有したインクをパッド印刷によって印刷することが記載されている。
【０００４】
しかしながら、上記提案のように、アクリル樹脂をビヒクルとした場合、インクのボール表面へのインク層の接着性に乏しく、このためプライマー等の各種の表面処理を施す必要があり、被印刷物へインク層を直接印刷することが困難である。
【０００５】
また、上記提案において、プライマー処理をボール表面に施した場合でも、インクが印刷された特定部分につき、定点打撃を１回又は２回行うと直にインクの剥離が生じてしまうという問題があった。
【０００６】
その他、特開２００１−４０２６０号公報には、ゴルフボール表面に印刷するためのインクとして、ビニル樹脂及び着色剤を含有することが記載されている。また、特開２００１−２６２０３４号公報には、エポキシ樹脂及び着色剤を含有したゴルフボール用インクが記載されており、更に、特開２００３−１２９９０号公報には、ジイソシアネート３量体を含むイソシアネート硬化剤と基材と着色剤とを含有するゴルフボール用インクが記載されている。
【０００７】
しかしながら、上記提案されたインクについては、ゴルフボールのボール表面に施されるものであり、これらの提案されたインクを、ゴルフボールよりも直径が約１０ｍｍ以上大きなパークゴルフ用やグランドゴルフ用のボール表面に印刷されるマーク（表示部）に使用した場合には、インクの視認性及び耐久保持性に欠けるものである。
【０００８】
即ち、パークゴルフ用やグランドゴルフ用の球技用ボールは、ゴルフ競技をアレンジしたスポーツであるが、上述したように、ボールの直径がゴルフボールよりも相当に大きくなり、その分だけ、マークの視認度は、ゴルフボール用のマークよりも大きくなり、マークの鮮明性や耐久保持性が要求される。また、パークゴルフボール等は、ゴルフボールと異なり、ボール表面にディンプルが施されたものでないので、ボール表面に凹凸がなく、滑らかな外表面を呈しているので、各種のクラブで繰り返し打撃した際、クラブがボール表面に施されたマークに接触する面積が大きくなり、マークの剥離や欠けなど悪影響が大きい。
【０００９】
【特許文献１】特開２０００−３０３０１２号公報
【特許文献２】特開２００１−０４０２６０号公報
【特許文献３】特開２００１−２６２０３４号公報
【特許文献４】特開２００３−０１２９９０号公報
【発明の開示】
【発明が解決しようとする課題】
【００１０】
本発明は、上記事情に鑑みなされたものであり、マークの視認性及び耐久保持性の要求特性に十分に応えたパークゴルフ等の球技用ボールのボール表面に印刷されるマークとして使用されるインク及びこれを用いた球技用ボールを提供することを目的とする。
【課題を解決するための手段】
【００１１】
本発明者は、上記目的を達成するために鋭意検討を重ねた結果、ゴルフボール用インクとは異なり、パークゴルフ用ボールに使用されるマークの欠けや剥離を可及的になくし、マークの視認性を高めたインクの研究において、ビヒクルとして水酸基含有ポリエステルを選定し、そのインクを用いてパークゴルフボールのボール表面にマークを印刷すると、当該印刷部分における引っ掻きや定点打撃試験における印刷部分の耐久保持性に優れ、マークの視認性も高まることを知見し、本発明をなすに至ったものである。
【００１２】
従って、本発明は、下記の球技用ボール用インク及び球技用ボールを提供する。
〔１〕直径５０〜７０ｍｍを有する球技用ボールの表面に文字，図柄等のマークを印刷するのに使用されるインクであって、水酸基含有ポリエステル，着色剤及び溶剤を含有することを特徴とする球技用ボール用インク。
〔２〕イソシアネート化合物を添加する請求項１記載の球技用ボール用インク。
〔３〕上記水酸基含有ポリエステルの含有量が１０〜５０質量％であると共に、上記着色剤の含有量が１〜３０質量％，上記イソシアネートの含有量が１〜３０質量％及び上記溶剤の含有量が２０〜７０質量％である請求項２記載の球技用ボール用インク。
〔４〕上記水酸基含有ポリエステルの水酸基価が５０〜４００である請求項１〜３のいずれか１項記載の球技用ボール用インク。
〔５〕中空コア部と、該中空コア部を被覆する１層又は複数層のカバーとを有する直径５０〜７０ｍｍを有する球技用ボールであって、請求項１〜４のいずれか１項のインクを使用して上記球技用ボールの表面にマークを印刷したことを特徴とする球技用ボール。
【発明の効果】
【００１３】
本発明の球技用ボール用インクによれば、該インクを用いてボール表面にマークを印刷して球技用ボールを構成すると、インク部分における耐久保持性に優れ、マークの視認性が高い球技用ボールを得ることができるものである。
【００１４】
以下、本発明の球技用ボール用インクにつき更に詳しく説明すると、本発明の球技用ボール用インクは、ビヒクル，着色剤及び溶剤を含有するものである。
【００１５】
上記のビヒクルとしては、水酸基含有ポリエステルを選択するものであり、この水酸基含有ポリエステルは多価アルコールと多塩基酸成分をエステル化反応させて得られる。上記の多価アルコールとしては、エチレングリコール，ジエチレングリコール，トリエチレングリコール，プロピレングリコール，ジプロピレングリコール，ヘキサンジオール，ネオペンチルグリコール，ポリエチレングリコール，ポリプロピレングリコール，グリセリン，トリメチロールプロパン，ペンタエリスリトールから選ばれる群のうち、１種又は２種以上の混合物が挙げられる。一方、上記の多塩基酸としては、アジピン酸，セバチン酸，ダイマー酸，フタル酸，イソフタル酸，テレフタル酸，マレイン酸，フマール酸，イタコン酸等のジカルボン酸，これらの酸無水物，これらの酸ハロゲン化物から選ばれる群のうち、１種又は２種以上の混合物が挙げられる。
【００１６】
上記の水酸基含有ポリエステルの水酸基価としては、特に制限はないが、必要な樹脂物性を確保するという点から、５０〜４００であることが好適であり、更に好ましくは８０〜３００、特に好ましくは１００〜２５０である。
【００１７】
上記の水酸基含有ポリエステルの含有量は、１０〜５０質量％であることが好ましい。１０質量％未満では密着性が低下し、また、５０質量％を超えると樹脂成分が多すぎてしまい適正色を印刷するのに厚い膜を形成しなければならない場合がある。
【００１８】
また、上記の着色剤としては、表示される商品名やロゴマーク等の図柄の色などに応じて各種着色剤を適宜使用することができ、特に制限はないが、一例として下記のものが挙げられる。
（Ｉ）アセチレンブラック，アニリンブラック等のカーボンブラック黒色顔料（ＩＩ）黄鉛，亜鉛黄，カドミウムイエロー，黄色酸化鉄，ニッケルチタンイエロー等の黄色顔料
（ＩＩＩ）酸化チタン，酸化亜鉛，シリカ，硫化亜鉛等の白色顔料
（ＩＶ）ベンガラ，カドミウムレッド，鉛丹，パーマネントレッド等の赤色顔料
（Ｖ）紺青，フタロシアニンブルー，コバルトブルー等の青色顔料
（ＶＩ）メチルバイオレットレーキ，マンガン紫等の紫色顔料
（ＶＩＩ）酸化クロム，クロムグリーン，ピグメントグリーン等の緑色顔料
【００１９】
上記の着色剤の含有量については、印刷されるマーク濃度によって適宜選定されるものであるが、例えば、カーボン黒色顔料の場合には、１〜３０質量％であることが好ましい。
【００２０】
更に、本発明における溶剤は、上記水酸基含有ポリエステルを溶解するために使用されるものであり、その種類は、粘度，乾燥及び蒸発速度等の印刷条件に応じて適宜選定されるものであるが、特に、水酸基含有ポリエステルと相溶性があるものが好ましく、特に、シクロヘキサノン等のケトン系溶剤、シクロヘキサン、ブタノール、酢酸ブチル等の脂肪族化合物、ベンゼン，キシレン，トルエン等の芳香族炭化水素化合物が好ましく、また、インクにおける溶剤の含有量は２０〜７０質量％が好ましい。
【００２１】
また、本発明においては、上記の必須成分として、水酸基含有ポリエステル及び着色剤及び溶剤の他にはイソシアネートを含有しても良い。この場合、イソシアネートを混合する理由は、インキ樹脂の硬化が早まると共に、イソシアネート架橋構造が形成されるので耐久性のあるマークが得られるからである。イソシアネートとしては、１分子中にイソシアネート基を２個以上有する有機イソシアネートが好ましく、具体例としては、ヘキサメチレンジイソシアネート，キシリレンジイソシアネート，イソホロンジイソシアネート，水添キシリレンジイソシアネート，トリレンジイソシアネート等の脂肪族、脂環族、芳香族ポリイソシアネートなどが挙げられる。これらイソシアネートは単独で使用しても混合して使用しても良く、これらの中でもヘキサメチレンジイソシアネートがマークの密着性、耐久性、耐光性などの点から好ましい。インクにおけるイソシアネートの量の好ましい配合量は１〜３０質量％である。
【００２２】
本発明におけるインクにおいて、上述したイソシアネートを含有しない場合であっても、マークをボール表面に施した後、その上にイソシアネートを含有した上塗り剤を塗布することができる。このような構成により外観が良好なマークを呈することができる
【００２３】
また、本発明においては、上記の必須成分のほかに、酸化防止剤、紫外線吸収剤等の各種添加剤を本発明の効果を妨げない添加量の範囲内で適宜使用することができる。
【００２４】
なお、本発明のインクは、より密着性を高めるために、球技用ボールの表面にブラスト処理、プライマー処理等の前処理を施すことができる。しかし、本発明においては、このような前処理を施さなくても耐久性のあるマークを十分に形成することができる。例えば、ボール外層材料をアイオノマー樹脂やウレタンエラストマー等としても、その外表面に対して直接印刷が十分に可能なものである。
【００２５】
ボール表面に施されるマークの層厚については、１〜１００μｍ、特に、２〜５０μｍに調整することが好ましい。マーク層厚の下限値を下回ると下地が透けて視認性が悪化してしまい、逆に、上限値を上回ると樹脂の耐久性が低下するおそれがある。
【００２６】
また、球技用ボールの表面に文字、図柄等をマーキングする方法としては、ゴルフボールのマーキングに普通に用いられている方法を採用することができ、例えば、パッド印刷工程を含んだ直接印刷法、所謂全ベタの転写フィルムを用いて刻印で押す転写方法、インクをボール本体表面にある凹凸（刻印部等）に流し込む方法、熱転写で印刷する熱転写印刷法などの間接印刷法が挙げられる。なお、マーキングされるマーク類の種類、マーキング位置、マーク類の数などについては、特に制限されず、文字、数字、商品名、ロゴマークなどのマーク類を任意のマーキング位置に施すことができる。
【００２７】
本発明は、上記のインクを使用し、被印刷物である球技用ボールの表面にマークを印刷するものである。この場合、上記球技用ボールとして、具体的には、中空コア部と、該中空コア部を被覆し、１層又は複数層のカバーを有する複数層のカバー部とから構成された直径５０〜７０ｍｍのボール構造を有する。
【００２８】
上記中空コアは、通常球技用ボールに使用される熱可塑性樹脂を主材として形成することができ、特に制限はないが、例えばポリプロピレン，ポリエチレン、ポリエチレン系樹脂、アイオノマー樹脂などが挙げられ、これらの１種を単独で或いは２種以上を組み合わせて使用することができる。
【００２９】
上記中空コアの周囲に１層又は複数層のカバーを被覆することにより球技用ボールを形成することができる。上記カバーの材料としては、特に制限されず、例えば、ポリプロピレン、ポリエチレン、ポリエチレン系樹脂、アイオノマー樹脂等の熱可塑性樹脂などが用いられ、これらの１種を単独で或いは２種以上を組み合わせて使用することができる。
【００３０】
本発明の球技用ボールは、その直径が５０〜７０ｍｍであるグラウンドゴルフ用，パークゴルフ用のボール及びこれらの競技に類似した球技用ボールであり、その直径，質量は各種競技の規則等に応じて適宜設計変更することができる。例えば、パークゴルフ用ボールの場合、公式球技用としては、国際パークゴルフ協会認定の規則に従い、直径６ｃｍ、重量８０〜９５ｇの範囲内とすることができる。
【実施例】
【００３１】
以下、実施例と比較例を示し、本発明を具体的に説明するが、本発明は下記実施例に制限されるものではない。
【００３２】
［実施例１〜５，比較例１〜４］
実施例１〜５及び比較例１〜４においては、いずれも、アイオノマー樹脂（商品名「ハイミラン１６５２」三井・デュポンポリケミカル社製）に中空径３２ｍｍ，厚さ１０ｍｍの直径の中空球体を成型し、更に、下記表１に示した各例のカバー材を厚さ４ｍｍに成型して外径６０ｍｍの合成樹脂製のパークゴルフボールを得た。
【００３３】
そして、下記表２に示した各種インクを用い、直径３ミリの円形マークをボール表面にパッド印刷法により印刷した。
【００３４】
【表１】
2007131742.tif 000002
【００３５】
【表２】
2007131742.tif 000003
※  上記の数字は「質量部」である。
【００３６】
【表３】
2007131742.tif 000004
※  表面処理については、キーエンス社製プラズマ表面処理装置「ＳＴ−７０００」にて表面処理を実施した。
【００３７】
表３中の試験評価は下記のとおりである。
引っ掻き（爪）
印刷部分を爪で擦り、インクの剥離の有無を目視により確認した。評点が高いほど良く、低いほど悪いと判断した。「５」が最高点であり、「１」が最低点である。判定者５名による平均値（小数点以下、四捨五入）を用いた。
碁盤目試験
印刷部分に対してカッターにより１ｍｍ間隔で縦・横各１０本の傷を付け、インクの剥離の有無を目視により確認した。評点の基準は上記と同じである。
定点打撃試験
印刷部分を打撃するようにティーに載せ、スイングロボット（ミヤマエ社製）にてＨＳ２８ｍ／ｓで５０回定点打撃した際のインク残り具合を目視により確認した。使用したクラブは、ブリヂストンスポーツ社製の商品名「グランドアローパーシモンＭＳ−Ｘ」である。評点が高いほど「マークの外観が良好」、低いほど「マークの外観が悪い」と判断した。「５」が最高点であり、「１」が最低点である。
【００３８】
表３の試験結果から分かるように、本発明（実施例１〜５）は、インクを使用して所定径のマークをボール表面に施しても、引っ掻き（爪），碁盤目試験及び定点打撃試験において総て良好な結果を示し、総合的にみてマークの耐久保持性に優れている。これに対して、比較例１では、いずれの耐久試験においても評価が悪かった。また、比較例２〜４では、引っ掻きによるインクの剥離がなく、高い評価が得られたが、碁盤目試験によるインクの剥離が目立ったり、或いは、定点打撃試験によりインクが著しく欠けてしまい、本発明よりも総合的に耐久保持性に劣っていた。